(57)【特許請求の範囲】
【請求項１】
アルミニウム素材表面の硬度及び耐蝕性を向上させることができる高硬度クリアコーティング材において、
重量％でメラミン硬化剤１０〜２０％、シリカ１０〜１５％、フェノール樹脂１〜５％、アクリル樹脂４０〜５０％、シクロヘキサノン溶剤１０〜１５％、芳香族溶剤５〜１０％、および微粉シリカ消光剤１〜５％を含む、高硬度クリアコーティング材。
【発明の詳細な説明】
【技術分野】
【０００１】
本発明は、高硬度クリアコーティング材に関するものであり、より詳細には、アルミニウムの硬度と光沢を向上させることができる高硬度クリアコーティング材に関するものである。
【背景技術】
【０００２】
現在、アルミニウム素材１の硬度と光沢を向上させるため、アノダイジング層２と耐蝕コーティング層３を形成させる技術が活用されている。これはアノダイジング処理によって硬度の高いアノダイジング層２を形成し、光沢と耐蝕性を向上させるために透明な耐蝕コーティング層３を形成させる技術である。
【０００３】
耐蝕コーティング層３を形成させる素材は、重量％でポリエステル樹脂３０〜４０％、イソシアネート硬化剤２０〜３０％、芳香族溶剤１５〜２０％、シクロヘキサノン溶剤１５〜２０％、微粉シリカ消光剤４〜８％を含む。
【０００４】
上記技術によるクリアコーティング層の形状が図１に図示されている。
【０００５】
しかし、このようなクリアコーティング層は、成形時、アノダイジング層２に脆性破壊が起こりながら耐蝕コーティング層３まで共に壊される問題点があった。このように、アノダイジング層２と耐蝕コーティング層３が壊されると、外観上割れ、はげなどの問題が生じ、壊された部位を中心に腐食が深まるようになる。
【０００６】
アノダイジング層２を削除すればアノダイジング層２の脆性破壊による耐蝕コーティング層３の破損は防止することができるが、耐蝕コーティング層３だけでは求められる硬度を満足させることができないので、容易に表面に傷が生じた。また、硬度が高い耐蝕コーティング層３を製造しても成形性が落ちる短所があり、成形後、端部の破れ、割れの問題が生じる。このような問題は、耐蝕コーティング層３の主な素材として使われるポリエステル樹脂の硬度が低いためである。
【０００７】
したがって、このような問題を解決できる硬度と耐蝕性が同時に向上しされたコーティング材が求められる状況である。
【発明の概要】
【発明が解決しようとする課題】
【０００８】
本発明は、このような問題点を解決するために案出されたものであって、本発明の目的は、アノダイジング層を削除して成形性を向上した高硬度クリアコーティング材を提供することにある。
【課題を解決するための手段】
【０００９】
上記の目的を果たすために、本発明の一実施例による高硬度クリアコーティング材は、アルミニウム素材表面の硬度及び耐蝕性を向上させることができる高硬度クリアコーティング材において、重量％でメラミン硬化剤１０〜２０％、シリカ１０〜１５％、フェノール樹脂１〜５％、残部アクリル樹脂及びその他の不可避な不純物を含む。
【００１０】
重量％でシクロヘキサノン溶剤１０〜１５％、芳香族溶剤５〜１０％、微粉シリカ消光剤１〜５％をさらに含み、上記アクリル樹脂の含量は４０〜５０％であることを特徴とする。
【発明の効果】
【００１１】
本発明による高硬度クリアコーティング材によると、次のような效果がある。
第一、アノダイジング層を削除して工程時間を減らすことができる。
第二、成形性が増加してプレス作業時、端部割れを防止することができる。
第三、より薄いコーティング層の具現が可能となる。
【図面の簡単な説明】
【００１２】
【図１】従来のアノダイジング層が含まれたコーティング層を示した簡略図。
【図２】本発明の一実施例によるアノダイジング層が削除されたコーティング層を示した簡略図。
【図３】アノダイジング処理の有無とコーティング層の成分によるクラック発生の可否、成形性、耐スクラッチ性を比較した表である。
【発明を実施するための形態】
【００１３】
ここで使われる専門用語は、単に特定の実施例を言及するためのものであって、本発明を限定することを意図しない。ここで使われる単数形は、文句がこれと明白に反対の意味を示さない限り、複数形も含む。明細書で使われる "含む"の意味は、特定の特性、領域、整数、段階、動作、要素及び/または成分を具体化し、他の特定の特性、領域、整数、段階、動作、要素、成分及び/または群の存在や付加を除くものではない。
【００１４】
別途に定義はしなかったが、ここで使われる技術用語及び科学用語を含む全ての用語は、本発明が属する技術分野で通常の知識を持つ者が一般的に理解している意味と同一の意味を有する。普段使われる辞書に定義されている用語は、関連技術文献と現在開示されている内容に符合する意味を持つものとして追加解釈されるし、定義されない限り、理想的または公式的意味としては解釈されない。
【００１５】
以下、添付された図面を参照にして本発明の好ましい実施例による高硬度クリアコーティング材について説明する。
【００１６】
図１及び図２に図示されたように、本発明はアノダイジング層２を削除し、アルミニウム素材１のすぐ上にクリアコーティング層１００を形成するものである。従来の耐蝕コーティング層３に足りなかった硬度と成形性を補うため、本発明のクリアコーティング層１００の成分を次のように調節した。
【００１７】
重量％でメラミン硬化剤１０〜２０％、シリカ１０〜１５％、フェノール樹脂１〜５％、残部アクリル樹脂及びその他の不可避な不純物を含む。
【００１８】
アクリル樹脂は、成形性と硬度が共に高い素材として、ポリエステル樹脂に比べて成形性は少し不足しているが、硬度はより優秀である。しかし、アルミニウム素材１に対する付着性が足りない短所があるため、メラミン硬化剤とフェノール樹脂を通じてアルミニウム素材に対する付着性を向上させ、シリカを通じて硬度を向上させることができる。メラミン硬化剤は、成形性と付着性に優れた素材として、イソシアネート硬化剤に比べて成形性が優秀であるため、本発明に適用することができる。メラミン硬化剤を通じて付着性向上の效果を得るためには、１０％以上の含量が必要となり、２０％を超えて添加する場合、成形性が低下するので２０％以下と制限した。シリカは１０％以上添加してから硬度向上の效果を期待することができ、含量が多くなるほど硬度向上の效果が高くなるが、付着性が低下するため、最大の含量を１５％と制限した。フェノール樹脂は１％以上添加してから付着性の向上を期待することができ、５％を超えて添加すると黄色の発色現象が現われながら成形性が低下する問題が生じるので、最大の含量を５％と制限した。
【００１９】
重量％でシクロヘキサノン溶剤１０〜１５％、芳香族溶剤５〜１０％、微粉シリカ消光剤１〜５％をさらに含み、上記アクリル樹脂の含量は４０〜５０％であることが好ましい。
【００２０】
アクリル樹脂は、成形性を維持するために少なくとも４０％以上の含量が必要であるが、過量を添加する時は付着性が低下するので、最大含量を５０％と制限した。シクロヘキサノン溶剤は、メラミン硬化剤を溶解させるための溶剤であり、芳香族溶剤はアクリル樹脂を溶解するための溶剤であって、硬化剤と樹脂を溶解するために上述の含量範囲が要求される。微分シリカ消光剤は半光を抑制するために適量を添加することが好ましい。
【００２１】
アルミニウム素材１に本発明のコーティング材をコーティングする方法は特に制限はないが、より平たいコーティング面を得て大量生産に適合するロールコーティング方法を適用することが好ましい。
【００２２】
コーティング材の成分とアノダイジング処理の有無によって成形性と硬度、すなわち耐スクラッチ性がどのように変化するのかは図３に図示されている。
【００２３】
図３に図示されたように、アノダイジング処理を行った場合、成形性が不足しており、クリア層の素材としてポリエステルを使用しながらアノダイジングを省略する場合、耐スクラッチ性が基準に達しないことが分かる。
【００２４】
成形性の評価はＶ字の切込みベンディング試験機を用いて９０度ベンディング試験の後、クラックや破断発生の可否を持って評価し、耐スクラッチ性の評価は直径１mmの硬度測定用ボールで表面を掻いた後、表示された痕跡の太さ、深さなどの外観を上、中、下の等級に分けた。アクリルコーティング層は、アクリル樹脂をベースとして使った本発明であり、ポリエステルコーティング層は、ポリエステルをベースとして使った従来のクリアコーティング材である。
【００２５】
以上、添付された図面を参照にして本発明の実施例を説明したが、本発明が属する技術分野で通常の知識を持つ者は、本発明がその技術的思想や必須的特徴を変更せずに他の具体的な形態で実施されることができるということを理解できるであろう。
【００２６】
したがって、上記の実施例は、すべての面において例示的なものであり、限定的なものではないものと理解しなければならない。本発明の範囲は、上記の詳細な説明より、後述の特許請求の範囲によって示され、特許請求の範囲の意味及び範囲、そしてその均等な概念から導出されるすべての変更または変更された形態が本発明の範囲に含まれるものとして解釈されなければならない。
【符号の説明】
【００２７】
１：  アルミニウム素材                      ２：  アノダイジング層
３：  耐蝕コーティング層                    １００：  コーティング層
【図１】
0006449050.tif 000002
【図２】
0006449050.tif 000003
【図３】
0006449050.tif 000004